(57)【特許請求の範囲】
【請求項１】
可溶性ポリマー、光重合性不飽和基含有モノマーおよび光重合開始剤を主成分として含有するとともに１，４−ナフトキノンとクリソイジンまたはクリソイジンＧを含有し、吸収ピークが４００ｎｍ〜５００ｎｍの波長領域内にあり、かつ活性光線の照射によって当該吸収ピークの強度が減少することを特徴とする感光性樹脂組成物。
【請求項２】
支持体上に、請求項１に記載の感光性樹脂組成物からなる感光層が形成されてなる印刷用原版。
【請求項３】
請求項２に記載の印刷用原版を露光、次いで現像してなることを特徴とする印刷版。
【請求項４】
レリーフ版である、請求項３に記載の印刷版。
【発明の詳細な説明】
【０００１】
【発明の属する技術分野】
本発明は、感光性樹脂組成物、それを用いた印刷用原版および印刷版に関し、より詳しくは、特に印刷用レリーフ版の作成に好適な感光性樹脂組成物、それを用いた印刷用原版および印刷用レリーフ版に関する。
【０００２】
【従来の技術】
印刷用レリーフ版に用いられる感光性樹脂組成物は、一般に、可溶性ポリマー、光重合性不飽和基含有モノマーおよび光重合開始剤を必須成分として含有し、必要に応じて安定剤、可塑剤等の添加剤が配合されて、当該組成物より感光層が形成される。
【０００３】
この感光層に、透明な画像部を有するネガフィルム（またはポジフィルム）を通して活性光線を照射し、露光部の感光層を硬化させた後、非露光部の感光層を適当な溶剤で溶解除去することによって、印刷目的のレリーフ版を作成することは広く知られている。
【０００４】
このレリーフ版作成に用いるネガフィルムの画像パターンは一定でなく、種々の、線、独立点、活字、白抜きパターンや網点が混在している場合が多い。例えば、細い線、小さな独立点、小さな活字や細かい網点をレリーフ画像にするためには活性光線の露光（照射）時間を延長して照射量を増やす事が必要である。照射量が少ないと、非露光部の感光層を適当な溶剤で溶解除去する（現像）工程中に、露光画像部の硬化が不十分であるために、当該露光画像部が大膨潤したり、移動や欠落が発生し、原画に忠実なレリーフ画像が得られない。逆に、露光部に囲まれたりあるいは挟まれたする、細かい非露光画像部の白抜きパターン（例えば白抜き線や白抜き点）を作成する場合には、照射量が多いと、周囲の散乱光によって、現像工程での本来の溶剤除去量や感光層の表面からの深さが減少してしまう。このようなレリーフ版で凸版印刷すると、画像の太りや白抜きパターンが埋まった画像になり、良好な印刷物が得られない。
【０００５】
従って、細い線、小さな独立点、小さな活字や細かい網点等の露光画像部の形成の場合と、白抜きパターンの非露光画像部の形成の場合とは、活性光線の露光（照射）量に関して相反する関係にある。どちらの場合でも原画を忠実に再現したレリーフ版を作成でき、良好な印刷物を与えることができるような感光性樹脂組成物が望まれている。
【０００６】
この問題を解決するために、照射量を多くしても白抜きパターンの非露光画像部の深さが保てる方法として、例えば、特開昭５９−１３３５４５８号公報に記載の、フエノキサジン染料やアクリジニウム染料やフエノチアジニウム染料等と、活性光線下でのみそれらの染料を還元する還元剤を併用する方法；ＧＢ−１６０１２８８号公報やＧＢ−１６００９２５号公報に記載の、９−ニトロアントラセンおよびビアンスロン類を使用する方法；特公昭５９−２２２１６号公報に記載の、１，４−もしくは１，２−ナフトキノンまたはそれらの誘導体とベンゾインアルキルエーテル類を併用する方法；特公昭５７−３９４１０号公報に記載の、１，４−もしくは１，２−ジオキシナフタリンまたはそれらの誘導体とベンゾインアルキルエーテル類を併用する方法；特公昭５７−４０４９９号公報に記載の、アミノナフトキノン類を使用する方法；特公昭６０−２１３７４号公報に記載の、チオニン系化合物とベンゾインアルキルエーテル類を併用する方法、等が知られている。
【０００７】
これらの諸例のように、上記のような特定の有機化合物を少量配合することによって、レリーフ形状を改善することは公知である。しかしながら、これらの化合物は取扱いに充分な注意が必要な人体に有害なものであったり、高価なものであったり、その使用のために感度の低下が見られるものであったりする。またその特有な色のために装置や現像液等の汚染の問題が生じる。また、感光性樹脂組成物の構成材料（例えば、可溶性ポリマーがポリビニルアルコール系やポリアミド系の場合）や、活性光線の光源（例えばケミカルランプや超高圧水銀灯の場合）によっては、これらの化合物によるレリーフ形状の改善効果が全く出ない場合があり、必ずしも万能ではない。
【０００８】
【発明が解決しようとする課題】
本発明は、上記の問題を解決しようとするものであり、その目的は、細い線、小さな独立点、小さな活字や細かい網点等の露光画像部の形成と、白抜きパターンの非露光画像部の形成の両方において、原画を忠実に再現したレリーフ版を作成でき、良好な印刷物を与えることができる、感光性樹脂組成物を提供することにある。
【０００９】
【課題を解決するための手段】
本発明者らは、細い線、小さな独立点、小さな活字や細かい網点等の露光画像部の形成においては、原画の画像パターンに忠実に再現でき、また、白抜きパターンの非露光画像部の形成においては、画像の太りや白抜きパターンが埋まることのない、従って良好な印刷物を形成できる、感光性樹脂組成物について鋭意検討した結果、本発明を完成するに到った。
【００１０】
即ち、本発明は以下の通りである。
(1) 可溶性ポリマー、光重合性不飽和基含有モノマーおよび光重合開始剤を主成分として含有する感光性樹脂組成物であって、当該組成物の吸収ピークが４００ｎｍ〜５００ｎｍの波長領域内にあり、かつ活性光線の照射によって当該吸収ピークの強度が減少することを特徴とする感光性樹脂組成物。
(2) ４００ｎｍ〜５００ｎｍの波長領域内に吸収ピークを有し、かつ活性光線の照射によってその吸収ピークの強度が減少する化合物を含有する、上記(1) に記載の感光性樹脂組成物。
(3) 感光性樹脂組成物中の成分と反応して４００ｎｍ〜５００ｎｍの波長領域内に吸収ピークを付与し、かつ活性光線の照射によってその吸収ピークの強度が減少するような化合物を含有する、上記(1) に記載の感光性樹脂組成物。
(4) 支持体上に、上記(1) 〜(3) のいずれかに記載の感光性樹脂組成物からなる感光層が形成されてなる印刷用原版。
(5) 上記(4) に記載の印刷用原版を露光、次いで現像してなることを特徴とする印刷版。
(6) レリーフ版である、上記(5) に記載の印刷版。
【００１１】
吸収ピークが４００ｎｍ〜５００ｎｍの波長領域内にあり、かつ活性光線の照射によって当該吸収ピークの強度が減少する本発明の感光性樹脂組成物においては、活性光線に対する感度を保持しつつ、しかも光源が異なったり、活性光線の露光（照射）量を多くしても白抜きパターンの非露光画像部が埋まりにくく、画像の太りがなく、良好な印刷物が得られる。
【００１２】
【発明の実施の形態】
以下、本発明を詳細に説明する。本発明の感光性樹脂組成物は、可溶性ポリマー、光重合性不飽和基含有モノマーおよび光重合開始剤を主成分として含有するものである。
【００１３】
本発明で使用される可溶性ポリマーとは、溶剤（現像液）に分散もしくは溶解できるポリマーをいい、特に、水に分散もしくは溶解できるポリマーが好ましい。またその数平均分子量は０．５万以上、特に１万以上のものが好ましい。例えば、ポリアミド、ポリウレタン、ポリエステル、ポリビニルアルコール、ポリビニルエーテル、ポリ（メタ）アクリル酸エステル類、ポリウレア、ポリビニルピロリドン、セルロース誘導体、ポリブタジエン共重合体等が挙げられる。また、これらのポリマーに光重合性不飽和基を導入したポリマーも使用可能である。
【００１４】
可溶性ポリマーの含有量は、感光性樹脂組成物中、好ましくは４０〜８０重量％、より好ましくは５０〜７０重量％である。当該含有量が４０重量％未満であると、組成物がコールドフローしやすく、また画像の物性が低下するおそれがある。逆に８０重量％を超えると、感度が低下したり、現像時間が長くなるおそれがある。また架橋密度が低くなって画像の耐水性や耐溶剤性が低下するおそれがある。
【００１５】
本発明で使用される光重合性不飽和基含有モノマーとしては、分子内に光重合可能な不飽和基を１個以上含有するモノマーであり、従来公知のものが使用でき、例えば、アクリル酸、メタクリル酸、イタコン酸、２−ヒドロキシエチルアクリレート、２−ヒドロキシプロピルアクリレート、アクリルアミド、メタクリルアミド、Ｎ−メチロールアクリルアミド、Ｎ−アクロイルモルホリン、ペンタエリスリトールジ（メタ）アクリレート、ペンタエリスリトールトリ（メタ）アクリレート、グリセロールジ（メタ）アクリレート；さらには、エチレングリコールジグリシジルエーテル、トリメチロールプロパントリグリシジルエーテル等の多価グリシジルエーテルに、不飽和カルボン酸（アクリル酸、メタクリル酸等）や不飽和アルコール等のエチレン性不飽和結合と活性水素を持つ化合物を付加反応させて得られる多価（メタ）アクリレート；グリシジル（メタ）アクリレート等の不飽和エポキシ化合物とカルボン酸やアミンのような活性水素を有する化合物の付加反応物；不飽和ポリエステル；不飽和ポリウレタン等が挙げられる。これらのモノマーは単独でも２種以上併用してもよい。
【００１６】
光重合性不飽和基含有モノマーの含有量は、感光性樹脂組成物中、好ましくは５〜６０重量％、より好ましくは１５〜４０重量％である。当該含有量が５重量％未満であると、光重合による硬化速度が劣り、現像後に細い線、小さな独立点、小さな活字や細かい網点等の露光画像部が残りにくくなり、逆に６０重量％を超えると、硬化収縮率が大きくなったり、画像の物性が低下するおそれがあり、好ましくない。
【００１７】
本発明で使用される光重合開始剤としては、従来公知のものが使用でき、例えば、ベンゾフェノン類、ベンゾイン類、アセトフェノン類、ベンジル類、ベンゾインアルキルエーテル類、ベンジルアルキルケタール類、アントラキノン類、チオキサントン類等が使用できる。具体的には、ベンゾフェノン、ベンゾイン、アセトフェノン、ベンゾインメチルエーテル、ベンゾインエチルエーテル、ベンジルジメチルケタール、アントラキノン、２−クロロアントラキノン、チオキサントン、２−クロロチオキサントン等がある。
【００１８】
光重合開始剤の含有量は、感光性樹脂組成物中、好ましくは０．０５〜５重量％、より好ましくは０．１〜２．０重量％である。当該含有量が０．０５重量％未満であると、光重合が開始しにくく、逆に５重量％を超えると、当該組成物を使用した感光層の厚み方向の光重合が悪くなって、細い線、小さな独立点、小さな活字や細かい網点等の露光画像部が欠けやすくなり、好ましくない。
【００１９】
感光性樹脂組成物に安定剤を配合してもよく、例えば、ハイドロキノン、ハイドロキノンモノメチルエーテル、２，６−ジ−ｔ−ブチル−ｐ−クレゾール等が挙げられる。安定剤の含有量は、感光性樹脂組成物中、好ましくは０．００１〜５重量％、より好ましくは０．０１〜１．０重量％である。
【００２０】
また、エステルやアミド等の低分子可塑剤、ポリエステルやポリエーテル、液状ゴム類等のオリゴマー等の可塑剤を感光性樹脂組成物に配合して、光重合物の物性を変化させることができる。また、公知の染料や色素を添加して感光性樹脂層を着色し、形成した画像部を鮮明にすることもできる。
【００２１】
本発明の感光性樹脂組成物は、その吸収ピークが４００ｎｍ〜５００ｎｍの波長領域内にあり、かつ活性光線の照射によって当該吸収ピークの強度が減少する。ここで、その吸収ピークが４００ｎｍ未満である場合、そのような感光性樹脂組成物は活性光線を吸収してしまうので、活性光線に対する感度の低下が著しく、従って光重合が生じにくい。逆に、その吸収ピークが５００ｎｍを超える場合、そのような感光性樹脂組成物は色調が鮮明で濃くなり、装置や材料の汚染が目立つ欠点がある。感光性樹脂組成物の吸収ピークは４２０ｎｍ〜４９０ｎｍの波長領域内にあることが好ましい。
【００２２】
また、４００ｎｍ〜５００ｎｍの波長領域内に吸収ピークを有しても活性光線の照射によってその吸収ピークの強度が減少しない場合、活性光線の照射量を多くすると白抜きパターンの非露光画像部が埋まりやすく、画像太りが見られ、良好な印刷物が得られない。吸収ピークの強度（画像が得られる最小量の照射で）が２０％以上、特に３０％以上減少することが好ましい。吸収ピークの強度の減少率が２０％未満であると、鮮明な画像が得られにくくなるおそれがある。
【００２３】
感光性樹脂組成物が４００ｎｍ〜５００ｎｍの波長領域内に吸収ピークを有することは、分光光度計を用いて、感光性樹脂組成物の吸収スペクトル曲線を測定し、４００ｎｍ〜５００ｎｍの波長領域内に吸収ピークが存在することで確認できる。また、活性光線の照射によってその吸収ピークの強度が減少するかどうかは、活性光線の照射前後の感光性樹脂組成物の吸収スペクトル曲線の測定し、その吸収ピークの強度の変化により確認できる。
【００２４】
本発明の感光性樹脂組成物においては、▲１▼その吸収ピークが４００ｎｍ〜５００ｎｍの波長領域内にあるので、活性光線をある程度吸収し、感度が少し低いが、▲２▼光重合開始剤の存在下、活性光線の照射によって当該吸収ピークの強度が減少して、照射中に照射部の感度が高くなる、というものである。従って、活性光線に対する感度を保持しつつ、しかも光源が異なったり、活性光線の露光（照射）量を多くしても白抜きパターンの非露光画像部が埋まりにくく、画像の太りがなく、良好な印刷物が得られる。
【００２５】
吸収ピークが４００ｎｍ〜５００ｎｍの波長領域内にあり、かつ活性光線の照射によってその吸収ピークの強度が減少するような感光性樹脂組成物は、４００ｎｍ〜５００ｎｍの波長領域内に吸収ピークを有し、かつ光重合開始剤の存在下、活性光線の照射によってその吸収ピークの強度が減少する化合物を、通常の感光性樹脂組成物に配合することにより調製することができる。
【００２６】
４００ｎｍより短波長に吸収ピークを有する化合物は、活性光線を吸収してしまうので感度の低下が著しく、逆に、５００ｎｍより長波長に吸収ピークを有する化合物は、色調が鮮明で濃くなり、装置や材料の汚染が目立つ欠点がある。当該化合物は４２０ｎｍ〜４９０ｎｍの波長領域内に吸収ピークを有することが好ましい。また、４００ｎｍ〜５００ｎｍの波長領域内に吸収ピークを有するが、活性光線の照射によってその吸収ピークの強度が減少しないような化合物を配合しても、活性光線の照射量を多くすると白抜きパターンの非露光画像部が埋まりやすく、良好な印刷物が得られない。
【００２７】
４００ｎｍ〜５００ｎｍの波長領域内に吸収ピークを有し、かつ活性光線の照射によってその吸収ピークの強度が減少するような化合物としては、特に限定されないが、例えば、クリソイジン（２，４−ジアミノアゾベンゼン）やその塩酸塩であるクリソイジンＧ、オレンジＧ、オイルエローＡＢ、メルレッド、メチルオレンジ、Ｎ−シクロヘキシルアミノ−１，４−ナフトキノン等が挙げられる。これらは単独で使用しても２種以上併用してもよい。
【００２８】
上記の化合物の配合量は、感光性樹脂組成物中、好ましくは０．００１〜１．０重量％、より好ましくは０．０１〜０．０５重量％である。当該配合量が０．００１重量％未満の場合、上記化合物による効果が得られず、逆に１．０重量％を超える場合、感度が低下して硬化不良となり、また着色が激しくなり、好ましくない。
【００２９】
あるいは、感光性樹脂組成物に配合した時に、組成物中の他の構成成分と反応して、結果として４００ｎｍ〜５００ｎｍの波長領域内に吸収ピークを与え、かつ光重合開始剤の存在下、活性光線の照射によってその吸収ピークの強度が減少するような化合物を、配合することによっても本発明の感光性樹脂組成物を調製することができる。このような化合物としては、例えば１，４−ナフトキノンが挙げられ、当該化合物は、感光性樹脂組成物中のアミン化合物と反応して４５０ｎｍに吸収ピークが与えられ、その吸収ピークの強度は活性光線の照射によって減少する。
【００３０】
上記の化合物の配合量は、反応する組成物中の他の構成成分の量にもよるが、と反応感光性樹脂組成物中、好ましくは０．００５〜０．５重量％、より好ましくは０．０１〜０．２重量％である。当該配合量が０．００５重量％未満の場合、上記化合物による効果が得られず、逆に０．５重量％を超える場合、感度の低下して硬化不良となり、また着色が激しくなり、好ましくない。
【００３１】
本発明の感光性樹脂組成物は、例えば、熱プレス、注型または溶融押出し、溶液キャスト等の公知の任意の方法により所望の厚さのシート状物とすることができる。また、このシート状物を感光層として、公知の接着剤を介してまたは介さずに支持体に積層することもできる。支持体としてはスチール、アルミニウム、ガラス、ポリエステルフィルム等のプラスチックフィルム、金属蒸着したフィルム等任意のものが使用できる。
【００３２】
感光層と支持体とからなる感光性樹脂印刷用原版（生版）の場合には、感光層上に保護層が積層されてもよい。この保護層には、フィルム状のプラスチック（例えばポリエステルの１２５μｍ厚みのフィルム）に、粘着性のない透明で現像液に分散または溶解し得る高分子からなる薄膜（厚さ１〜３μｍ）を有する保護材が用いられる。この薄膜が感光層と接するように、当該保護材を感光層上に積層する。そして、露光操作前にこの積層体から当該保護材のフィルム状のプラスチックのみを剥離し露光する。感光層表面の粘着性が強い場合であっても、保護材の薄膜は粘着性がないので、薄膜からフィルム状のプラスチックを容易に剥離することができる。
【００３３】
上記の感光性樹脂組成物からなるシート状物、または感光性樹脂組成物からなる層が支持体上に形成された積層体の感光性樹脂印刷用原版（生版）は、シート状物上または感光層上に透明画像部を有するネガフィルムまたはポジフィルムを密着して重ね合せ、その上方から活性光線を照射して露光をおこなうと、露光部のみが不溶化ならびに硬化する。活性光線は通常３００ｎｍ〜４００ｎｍの波長を中心とする高圧水銀灯、超高圧水銀灯、メタルハライドランプ、キセノン灯、ケミカルランプ等の光源を用いる。
【００３４】
次いで適当な溶剤、特に中性水により非露光部分を溶解除去することによって、鮮明な画像部を有する感光性樹脂印刷版を得る。溶解除去にはスプレー式現像装置またはブラシ式現像装置を用いる。
【００３５】
以下に実施例で本発明をさらに詳しく説明する。実施例中の部数は重量部のことである。
【００３６】
実施例１
ε−カプロラクタム６２部、Ｎ−（２−アミノエチル）ピペラジンとアジピン酸とのナイロン塩３８部および水１００部をステンレス製オートクレーブに入れ、内部の空気を窒素ガスで５回置換した後、１８０℃で１時間加熱した。次に反応温度を２４０℃まで４５分間で上昇させながら、徐々に留出水分を除き、更に窒素ガスを２０ｍｌ／分の流量で流しながら２時間加熱してポリアミド（１）を得た。
【００３７】
ポリアミド（１）５５．０部、Ｎ−エチルトルエンスルホン酸アミド７．７部、１，４−ナフトキノン０．０２部、クリソイジンＧ（２，４−ジアミノアゾベンゼン・塩酸塩）０．０３部、メタノール５０．０部および水１０部を、攪拌付き加熱解釜中に添加し、６０℃で２時間混合してポリマーを完全に溶解した。次いで、トリメチロールプロパントリグリシジルエーテルのアクリル酸付加物３０．１部、メタクリル酸３．１部、イタコン酸０．１部、ハイドロキノンモノメチルエーテル０．１部、亜硫酸アンモニウム０．３部およびベンジルジメチルケタール１．０部を添加し、３０分間混合して溶解した。次に徐々に昇温してメタノールと水を留出させて、釜内の温度が１１０℃になるまで濃縮した。この段階で、流動性のある粘稠な感光性樹脂組成物を得た。
【００３８】
この感光性樹脂組成物を１２５μｍ厚みのポリエステルフィルム上にとり、もう１枚の同様のポリエステルフィルムをその上に重ね、ラミネーターで全厚みが１０５０μｍのシートを作成し、室温で２４時間放置後に１０３℃で３分間加熱した。２枚のポリエステルフィルムを剥離した感光性樹脂組成物シートを、日立製作所（株）製、３２０型自記分光光度計を用いて３６０ｎｍから６００ｎｍ迄の吸収スペクトル曲線を測定した結果、４６０ｎｍに吸収ピークを有し、その透過率は２．２％であった。この感光性樹脂組成物シートを超高圧水銀灯（ＯＲＣ社製、Polymer Printer 3000型）で４０秒間露光してから上記と同様に吸収スペクトル曲線を測定したところ、４６０ｎｍの吸収ピークが減少してその透過率は１０．９％であり、吸収ピーク強度の減少率は５８％であった。
【００３９】
これとは別に、共重合ポリエステル（バイロンＲＶ−３０ＳＳ  東洋紡績（株）製）と多官能イソシアネート（コロネートＬ  日本ポリウレタン（株）製）と褐色染料の反応物を、厚み１８０μｍのポリエステルフィルム上に、厚み１５μｍとなるようにコートして被膜を形成し、当該フィルムを支持体とし、この上に上記の感光性樹脂組成物を流延した。ポリビニルアルコール（ＡＨ−２４  日本合成化学（株）製）被膜（厚み２μｍ）を有する、厚み１２５μｍのポリエステルフィルムを、その被膜が感光性樹脂組成物と接するように、感光性樹脂組成物上に載せ、ラミネーターを用い、全厚みが１０８０μｍの積層体を得た。この積層体は室温下で堅い板状に固化した。２４時間後、この積層体を１０３℃で３分間加熱して感光性樹脂印刷用原版（生版）を得た。
【００４０】
感光性樹脂印刷用原版を７日間以上保管した後、１２５μｍのポリエステルフィルムを剥離し、次いでテストネガフィルム（感度測定用グレイスケールネガフィルムと画像再現性評価用画像のネガフィルム）を真空密着させ、超高圧水銀灯（ＯＲＣ社製、Polymer Printer 3000型）で４０秒間露光した。次にブラシ式ウォッシャー（１００μｍφナイロンブラシ、日本電子精機（株）製  ＪＷ−Ａ２−ＰＤ型）を用い、水道水を現像液として、２３℃で２分間現像し、レリーフ画像を得た。更に６０℃で５分間、温風乾燥した後に超高圧水銀灯（ＯＲＣ社製、Polymer Printer 3000型）で３０秒間露光して得られたレリーフ版を評価した結果、グレイスケールは１６段、画像部は２％網点、１００μｍ独立点および３０μｍ細線が再現されていた。また、３００μｍスリット幅のレリーフ抜け深さは９８μｍであった。高感度で画像の再現性の優れている事が確認された。このレリーフ版で印刷テストを行った結果、画像の太りがなくシャープな刷り上がりの印刷物が得られた。
【００４１】
比較例１
実施例１において、１，４−ナフトキノンとクリソイジンＧを使用しなかったこと以外は、実施例１と同様の方法により、感光性樹脂組成物シートおよび感光性樹脂印刷用原版（生版）を作成し、これらを実施例１と同様の方法により評価した。感光性樹脂組成物シートの吸収スペクトル曲線から、４００ｎｍ〜５００ｎｍの波長領域内に吸収ピークが認められなかった。感光性樹脂印刷用原版を用い、実施例１と同様の方法により露光、現像して得られたレリーフ版を評価した結果、グレイスケールは２０段で画像が明瞭に再現されなかったので、２０秒間の露光後、実施例１と同様の方法により現像して得られたレリーフ版を評価した結果、グレイスケールは１６段、画像部は１００μｍ独立点、３０μｍ細線は再現されていたが、２％網点が埋まり、また３００μｍスリット幅のレリーフ抜け深さは１５μｍであり、画像の太りが大きくシャープな刷り上がりの印刷物は得られなかった。
【００４２】
参考例２
ε−カプロラクタム５５．０部、Ｎ，Ｎ’−ビス（γ−アミノプロピル）ピペラジンアジペート４０．０部、１，３−ビスアミノメチルシクロヘキサンアジペート７．５部および水１００部を反応器に加え、充分な窒素置換を行った後に、密閉して徐々に加熱した。内圧が１０ｋｇ／ｃｍ2 に達した時点から反応器内の水を徐々に留出させて約１時間で常圧に戻し、その後０．５時間常圧で反応させた。最高重合温度は２１０℃であった。得られた重合体は融点１４０℃、比粘度１．８３の透明淡黄色のポリアミド（２）を得た。
【００４３】
ポリアミド（２）５５．０部、Ｎ−エチルトルエンスルホン酸アミド５．０部、１，４−ナフトキノン０．０３部、メタノール５０．０部および水１０部を、攪拌付き加熱解釜中に添加し、６０℃で２時間混合してポリマーを完全に溶解した。次いで、トリメチロールプロパントリグリシジルエーテルのアクリル酸付加物３４．７部、メタクリル酸２．９部、グリシジルメタクリレート１．０部、ハイドロキノンモノメチルエーテル０．１部、亜硫酸アンモニウム０．３部、シュウ酸０．１部およびベンジルジメチルケタール１．０部を添加し、実施例１と同様の方法により、感光性樹脂組成物を得、次いで、実施例１と同様の方法により、感光性樹脂組成物シートと感光性樹脂印刷用原版（生版）を作成した。
【００４４】
この感光性樹脂組成物シートをケミカルランプ（三菱電機（株）製、ネオルミスーパＦＬ２０ＳＢＬ−３６０型、波長範囲：３５０〜４００ｎｍ）で３分間照射して、実施例１と同様の方法により照射前後の吸収スペクトル曲線を測定した結果、４５５ｎｍに吸収ピークが認められ、照射前で透過率が３８．０％、照射後で透過率が５７．７％であり、吸収ピーク強度の減少率は４６％であった。
【００４５】
感光性樹脂印刷用原版を、実施例１と同様のテストネガフィルムを用いてケミカルランプ（三菱電機（株）製、ネオルミスーパＦＬ２０ＳＢＬ−３６０型、波長範囲：３５０〜４００ｎｍ）で３分間照射後、実施例１と同様の方法により現像してレリーフ版を作成した結果、クレイスケールは１５段、画像部は２％網点、１００μｍ独立点および３０μｍ細線が再現されていた。また、３００μｍスリット幅のレリーフ抜け深さは８０μｍであった。高感度で画像の再現性の優れている事が確認された。このレリーフで印刷テストを行った結果、鮮明な印刷物が得られた。
【００４６】
比較例２
実施例２において、１，４−ナフトキノンの代わりにチタンエローを０．０２５部添加したこと以外は、実施例２と同様の方法により、感光性樹脂組成物シートと感光性樹脂印刷用原版（生版）を作成した。ケミカルランプ（三菱電機（株）製、ネオルミスーパＦＬ２０ＳＢＬ−３６０型、波長範囲：３５０〜４００ｎｍ）で３分間照射して、実施例１と同様の方法により照射前後の吸収スペクトル曲線を測定した結果、感光性樹脂組成物シートの吸収スペクトル曲線から４１０ｎｍに吸収ピークが認められたが、ケミカルランプで３分間照射してもその吸収ピークの透過率は変動しなかった。また、感光性樹脂印刷用原版を、実施例１と同様のテストネガフィルムを用いてケミカルランプで３分間照射後、実施例１と同様の方法により現像してレリーフ版を作成した結果、グレイスケールは１６段、画像部は１００μｍ独立点および３０μｍ細線は再現されていたが、２％網点が埋まり、３００μｍスリット幅のレリーフ抜け深さは３０μｍであり、画像の太りが大きくシャープな刷り上がりの印刷物は得られなかった。
【００４７】
参考例３
部分鹸化ポリビニルアルコール（クラレ（株）ＬＭ−１０ＨＤ）６０部、ジエチレングリコールジメタクリレート１０部、エポキシエステル７０−ＰＡ（共栄社化学（株））２６．７部、ハイドロキノンモノメチルエーテル０．１部、ジメチルベンジルケタール１．２部、ジエチレングリコール２部、クリソイジン０．０２部およびメタノール５０部を、６０℃で２時間混合し溶解した後、樹脂温度が１１０℃になる迄、加熱濃縮し、実施例１と同様の方法より、感光性樹脂組成物を得、次いで、実施例１と同様の方法より、感光性樹脂組成物シートと感光性樹脂印刷用原版（生版）を作成した。
【００４８】
感光性樹脂組成物シートをフィリップス社（株）製のＴＬ−Ｋ１０ランプ（波長範囲：３５０〜４００ｎｍ）で２分間照射して、実施例１と同様の方法により照射前後の吸収スペクトル曲線を測定した結果、４５５ｎｍに吸収ピークが認められ、照射前で透過率が１２．９％、照射後で透過率が５０．５％であり、吸収ピーク強度の減少率は３２％であった。また、感光性樹脂印刷用原版を、実施例１と同様のテストネガフィルムを用いてフィリップス社（株）製のＴＬ−Ｋ１０ランプで２分間照射後、現像液を４重量％のラウリルベンゼンスルホン酸ナトリウム水溶液を用いて現像して得られたレリーフ版は、グレイスケールは１５段、画像部は２％網点、１００μｍ独立点および３０μｍ細線が再現されていた。また、３００μｍスリット幅のレリーフ抜け深さは１０２μｍであった。高感度で画像の再現性の優れている事が確認された。このレリーフで印刷テストを行った結果、画像の太りがなくシャープな刷り上がりの印刷物が得られた。
【００４９】
【発明の効果】
以上の説明で明らかなように、本発明の感光性樹脂組成物によれば、細い線、小さな独立点、小さな活字や細かい網点等の露光画像部の形成の場合と、白抜きパターンの非露光画像部の形成の場合のどちらの場合でも原画を忠実に再現したレリーフ版を作成でき、良好な印刷物を与える高感度で、鮮明な画像再現性を有するレリーフ版が得られる。また、本発明の感光性樹脂組成物においては、照射部分は未照射部分に比較して退色するので、現像工程前にも画像の判別が容易である。さらに、本発明の感光性樹脂組成物は黄色や淡黄赤色であるので、装置等の汚染が目立たない。